(57)【特許請求の範囲】
【請求項１】
マルチフィラメントを独立編みしたタテ糸に、融点が６５〜２５０℃の熱可塑性樹脂を主材とするフラットヤーンをヨコ糸として挿入して形成した編布の片面又は表裏面に化学的又は物理的なアンカー処理層が形成されており、該アンカー処理層上に融点が６５〜３５０℃の熱可塑性樹脂が溶融状態で両面もしくは片面に、片面当たりの付着量が５〜２５０ｇ／ｍ２の層としてラミネートされている編布基材の片面又は両面に感圧性粘着剤が塗布されている粘着テープであり、タテ・ヨコ方向引張り強度が各々５〜２０００Ｎ／２５ｍｍ幅、タテ・ヨコ引き裂き強度が各々０．１〜２５Ｎで、タテ方向の伸びが５〜７５％の範囲であり、タテ・ヨコ方向に直線的な手切れ性を有していて斜め方向の応力を受けても基材の引き裂き方向が斜行することがなく、又、切口が毛羽立ちすることのない編布粘着テープ。
【請求項２】
前記タテ糸が、スフ糸、綿糸、スフ・ポリエステル交撚糸及び綿・ポリエステル交撚糸からなる番手が１０〜１０００デニールの範囲の糸、ポリエステルフィラメント、ポリアクリルフィラメント、ナイロンフィラメント及びポリプロピレンフィラメントからなる番手が１０〜１０００デニールの範囲のマルチフィラメント、及び熱可塑性樹脂を主材とする５０〜１０００デニールの範囲のフラットヤーンからなる群から選ばれる１種もしくは複数種であることを特徴とする請求項１記載の編布粘着テープ。
【請求項３】
前記ヨコ糸が、５０〜１０００デニールの太さの範囲で、その融点が６５〜２５０℃の範囲である熱可塑性樹脂からなるフラットヤーンであることを特徴とする請求項１又は２に記載の編布粘着テープ。
【請求項４】
前記アンカー処理層が、コロナ処理、ＵＶ処理及びスパッタリング処理から選ばれる物理的処理層であるか、又は有機チタン系樹脂、イソシアネート系樹脂、ポリエチレンイミン系樹脂及びポリブタジエン系樹脂から選ばれる樹脂を塗布することによる化学的処理層であることを特徴とする請求項１〜３のいずれか１項に記載の編布粘着テープ。
【請求項５】
前記感圧性粘着剤は、ゴム系、アクリル系、シリコン系、ポリウレタン系及びエポキシ系から選ばれるガラス転移点が１０℃以下の粘着剤よりなり、前記基材の片面又は両面のそれぞれに厚さ５〜２００μｍの範囲で塗布されていることを特徴とする請求項１〜４のいずれか１項に記載の編布粘着テープ。
【発明の詳細な説明】
【０００１】
【発明が属する技術分野】
本発明は、梱包用資材、養生用資材として好適に使用される粘着テープに関するものであり、特に、タテ、ヨコ方向への手切れ性が良くて引き裂き方向が斜行しにくく、かつ破断面の毛羽立ちが少ない樹脂ラミネート編布基材を有する粘着テープに関するものである。
【０００２】
【従来の技術】
農業、土木、建築、運搬などの広い分野における資材の固定用、結束用、或いは塗装マスキング用として、高粘着力タイプの粘着テープが広く使われてきており、そのような粘着テープには、その作業上の利便性から適度な基材強度や手切れ性を備えることが求められている。
【０００３】
従来、このような目的に用いられる粘着テープ用基材には、その手切れ性の良さと基材強度から、経緯糸にスフ糸、綿糸、スフ・ポリエステル交撚糸などを使用した平織布の表面にポリエチレンをラミネート加工し、更に粘着加工した粘着テープが使用されていた。
【０００４】
又、最近は、その経済性、作業性、外観及び粘着テープ特性より、特公平１−４１１８９号公報、実公平６−４６９９６号公報、特開平７−３３１２００号公報に示されるような、経緯糸ともに熱可塑性樹脂を主材としたフラットヤーンを用いた平織布も基材として広く用いられるようになってきている。
【０００５】
【発明が解決しようとする課題】
最近、養生用途に粘着テープが広く使われているが、養生シートなどの仮止めをする際は、テープをタテ方向に引き裂いて細長い形状として使用する場合がある。
しかしながら、前記のフラットヤーンを用いた平織布基材を有する粘着テープは、ヨコ方向への手切れ性には優れるが、タテ方向に切ることが出来ないという欠点を有していた。
【０００６】
又、このフラットヤーンからなる基材を使用した粘着テープは、ヨコ方向に手で切った時の直線性には優れるが、切り口のタテ糸が毛羽として出やすく、貼着時の美観が損なわれ、塗装時の見切り性に支障が出る欠点も有していた。
【０００７】
更には、斜めの応力を受けたときにこれらの平織布は容易に斜行して、その結果正確な手切れ時の直線性が保てない場合があった。
【０００８】
【課題を解決するための手段】
上記課題を解決するために、本発明者らは、先に、たて編地で形成された基布を提案しているが（特開２０００−３１４０６２号公報）、この編布の特徴を更に活かす方法について鋭意研究を行った結果、該編布の片面もしくは表裏に物理的、化学的アンカー処理（ＡＣ処理）を施した後に、熱可塑性樹脂を一定範囲の樹脂温度と樹脂量でラミネート加工し、更に、その少なくとも一面に粘着加工して形成した粘着テープが、タテ、ヨコ方向への手切れ性が良く、破断面の毛羽立ちが少なく、しかも斜行しにくくなる結果、農業、土木、建築、運搬などの広い分野における資材の固定用、結束用或いは塗装マスキング用として有用であることを見出し、本発明を完成した。本発明は、以下の各発明を包含する。
【０００９】
（１）マルチフィラメントを独立編みしたタテ糸に、融点が６５〜２５０℃の熱可塑性樹脂を主材とするフラットヤーンをヨコ糸として挿入して形成した編布の片面又は表裏面に化学的又は物理的なアンカー処理層が形成され、該アンカー処理層上に融点が６５〜３５０℃の熱可塑性樹脂が溶融状態で片面もしくは両面に、片面当たりの付着量が５〜２５０ｇ／ｍ２の層としてラミネートされている編布基材の片面又は両面に感圧性粘着剤が塗布されている粘着テープであり、タテ・ヨコ方向引張り強度が各々５〜２０００Ｎ／２５ｍｍ幅、好ましくは１０〜５００Ｎ／２５ｍｍ幅で、タテ・ヨコ方向の引き裂き強度が各々０．１〜２５Ｎ、好ましくは０．１〜１０Ｎで、タテ方向の伸びが５〜７５％、好ましくは１０〜３０％の範囲であり、タテ・ヨコ方向に直線的な手切れ性を有していて斜め方向の応力を受けても基材の引き裂き方向が斜行することがなく、又、切口が毛羽立ちすることのない編布粘着テープ。
【００１０】
（２）前記タテ糸が、スフ糸、綿糸、スフ・ポリエステル交撚糸及び綿・ポリエステル交撚糸からなる番手が１０〜１０００デニール、好ましくは２０〜５００デニールの範囲の糸、ポリエステルフィラメント、ポリアクリルフィラメント、ナイロンフィラメント及びポリプロピレンフィラメントからなる番手が１０〜１０００デニール、好ましくは２０〜５００デニールの範囲のマルチフィラメント、及び熱可塑性樹脂を主材とする５０〜１０００デニール、好ましくは５０〜３００デニールの範囲のフラットヤーンからなる群から選ばれる１種もしくは複数種であることを特徴とする（１）項記載の編布粘着テープ。
【００１１】
（３）前記ヨコ糸が、５０〜１０００デニール、好ましくは１００〜５００デニールの太さの範囲で、その融点が６５〜２５０℃の範囲である熱可塑性樹脂からなるフラットヤーンであることを特徴とする（１）又は（２）項に記載の編布粘着テープ。
【００１２】
（４）前記アンカー処理層が、コロナ処理、ＵＶ処理及びスパッタリング処理から選ばれる物理的処理層であるか、又は有機チタン系樹脂、イソシアネート系樹脂、ポリエチレンイミン系樹脂及びポリブタジエン系樹脂から選ばれる樹脂を塗布することによる化学的処理層であることを特徴とする（１）項〜（３）項のいずれか１項に記載の編布粘着テープ。
【００１３】
（５）前記ラミネート樹脂層は、融点６５〜３５０℃の樹脂からなり、その付着量が少なくとも片面に５〜２５０ｇ／ｍ２、好ましくは１０〜１００ｇ／ｍ２の範囲の層であることを特徴とする（１）項〜（４）項のいずれか１項に記載の編布粘着テープ。
【００１４】
（６）前記感圧性粘着剤は、ゴム系、アクリル系、シリコン系、ポリウレタン系及びエポキシ系から選ばれるガラス転移点が１０℃以下の粘着剤よりなり、前記基材の片面又は両面のそれぞれに厚さ５〜２００μｍ、好ましくは１０〜１００μｍの範囲で塗布されていることを特徴とする（１）項〜（５）項のいずれか１項に記載の編布粘着テープ。
【００１５】
【作用】
本発明の粘着テープは、基材が編布のためタテ糸が強固に固定されており、結果としてヨコ糸の固定も強固となっていることから引き裂き方向が斜行しにくく、経緯糸の繊度及び加工条件をコントロールしているのに加え、アンカー処理によりラミネート樹脂の密着性が向上しているために、タテ・ヨコ方向ともに適度な手切れ性が付与されており、更に、従来品と比べて、手で切った際の破断面の外観が極めて良好である。
【００１６】
【発明の実施の形態】
以下、本発明の実施例を図面に基いて説明する。
図１は、本発明の粘着テープにおける基材の編布の平面図で、単独編みした経糸１に緯糸２をヨコ入れ挿入した編布３の構成を示している。
【００１７】
図２は、本発明の粘着テープで片面に感圧性粘着剤６を塗布したテープの断面図で、編布３の上下にアンカー処理層（ＡＣ処理層）４が、その上に熱溶融性樹脂のラミネート層５及び感圧性粘着剤層６が設けられている。
【００１８】
図３は、本発明の粘着テープで両面に感圧性粘着剤６−１、６−２を塗布した両面テープの断面図で、編布３の上下にＡＣ層４が形成され、その上にラミネート層５が形成されている。感圧性粘着剤層６−１、６−２は同種又は異種の粘着剤であってもよい。
【００１９】
本発明の粘着テープは、タテ・ヨコ方向引張り強度が各々５〜２０００Ｎ／２５ｍｍ幅、好ましくは１０〜５００Ｎ／２５ｍｍ幅で、タテ・ヨコ方向の引き裂き強度が各々０．１〜２５Ｎ、好ましくは０．１〜１０Ｎで、タテ方向の伸びが５〜７５％、好ましくは１０〜３０％の範囲であり、タテ・ヨコ方向に直線的な手切れ性を有していて斜め方向の応力を受けても基材の引き裂き方向が斜行することがなく、又、切口が毛羽立ちすることのない編布粘着テープである。
タテ・ヨコ方向の引張強度が５Ｎ／２５ｍｍ未満のときは結束強度が乏しいため実用的でなく、逆に５００Ｎ／２５ｍｍを超えると強度が強すぎるため好適な手切れ性が発現しない。
タテ・ヨコ方向の引き裂き強さが０．１Ｎ未満のときは衝撃により簡単に切れてしまうため実用的でなく、逆に２５Ｎを超えると好適な手切れ性が発現しない。
タテ方向の伸びが５％未満のときは被着体への追従性が悪いため曲面に貼り付けにくく、また耐衝撃性も低い。逆に７５％を超えると伸びが大きすぎるため好適な手切れ性が得られない。
【００２０】
本発明の粘着テープにおける基材に使用される編布は、経糸にスフ糸、綿糸、スフ・ポリエステル交撚糸、綿・ポリエステル交撚糸、又はポリエステルフィラメント、ポリアクリルフィラメント、ナイロンフィラメント、ポリプロピレンフィラメントなどによるマルチフィラメントなどが使用されるが、それら繊度は１０〜１０００デニール、好ましくは２０〜５００デニールのものが基材強度、手切れ性、伸びのバランスが良好である。
【００２１】
経糸の繊度が１０デニール未満の時は、梱包用、養生用粘着テープとして必要な基材強度が得られず、逆に１０００デニールを超えると強度、伸びが大きくなりすぎるため適度な手切れ性を得られなくなる。
経糸の打込み本数は、適度な基材強度と手切れ性を得るため、１０〜４０本／インチの範囲とすることが好ましい。
経糸の打ち込み本数が１０本／インチ未満のときは、基材強度が低く実用的ではない。また経糸の間隔が広すぎるため、手切れ時に切断面の直線性がでなくなってしまう。逆に４０本／インチを超えると経緯方向の強度バランスが崩れてしまい鈎裂けしやすく、コスト面においても不利である。
【００２２】
緯糸のフラットヤーンはポリプロピレン、ポリエチレン等の熱可塑性樹脂をＴ型ダイスや円形ダイスから溶融押出ししたフィルムを細幅に加工したもので、そのフィルムへのフィラーなどの改質剤添加については特に制限されるものではない。又、その繊度はタテ方向への手切れ性、及びラミネート時の熱劣化とのバランスから５０〜１０００デニールのものが好ましく、より好ましくは１００〜５００デニールである。緯糸の繊度が５０デニール未満のときは、ラミネート加工時の熱劣化の影響を受けて、手で切ったときに鉤裂けしやすくなってしまう不利があり、１０００デニールを超えるとタテ方向に手で切ることが出来なくなってしまう不利がある。
【００２３】
本発明の粘着テープにおける基材として使用される上記のような緯糸を有する編布には、物理的又は化学的なアンカー処理（ＡＣ処理）が施される。物理的処理としては、コロナ処理、ＵＶ処理、スパッタリング処理などが挙げられ、化学的処理としては有機チタン系、イソシアネート系、ポリエチレンイミン系、ポリブタジエン系などから選んだ樹脂を塗布する処理が挙げられる。これらのＡＣ処理が無い場合は、編布面とラミネート層との密着性が不十分となり、形成された粘着テープを手で切った時に直線性が不足するとともに、破断面にタテ糸が毛羽として出やすくなり、外観が損なわれる不利が出る。
【００２４】
前記ＡＣ処理が施された編布の両面にラミネートする熱可塑性樹脂は、融点が６５〜３５０℃の範囲の樹脂であり、２００〜５００℃のラミネート温度で５〜２５０ｇ／ｍ２、好ましくは１０〜１００ｇ／ｍ２の付着量の範囲でラミネートされる。これらの熱可塑性樹脂は、ナイロン、ポリエステル、ポリプロピレン、ポリエチレン、直鎖状ポリエチレン、分岐状ポリエチレンなどから選ばれる。
付着量が５ｇ／ｍ２未満のときは編布との密着性が十分でないため、ラミネート層の剥がれ、糸ほつれが発生してしまい好適な手切れ性が得られない。逆に２５０ｇ／ｍ２を超えると緯糸が溶融してしまい、手切れ時のヨコ方向への直線性が得られなくなってしまう。
【００２５】
上記ラミネート基材の少なくとも片面に粘着加工するために使用される感圧性粘着剤は、ゴム系、アクリル系、シリコン系、ウレタン系及びポリウレタン系の感圧性粘着剤から用途に応じて選ばれ、５〜２００μｍ、好ましくは１０〜１００μｍ、の範囲の厚さでラミネート基材面に塗布される。
感圧性粘着剤層の厚さが５μｍ未満のときには、初期粘着性が十分でなく、粗面への接着や冬場の接着に支障が出るし、２００μｍを超えると、巻き戻しが異常に重くなるとともに、巻物の側面から粘着剤がはみ出し、異物が付着するなどの欠点が発生する。
【００２６】
【実施例】
以下、本発明を実施例で更に具体的に説明するが、本発明はこれらの実施例によってなんら限定されるものではない。尚、実施例中において表現する「部」は重量部を示すものである。
【００２７】
実施例１
３０デニールのポリエステルマルチフィラメント（強度１．３Ｎ  伸度２８．５％）を２４本／インチの打込み本数で独立編みした経糸に、３００デニールの高密度ポリエチレンフラットヤーン（強度１４．３Ｎ  伸度２８．４％）の緯糸を１７本／インチの打込み本数でヨコ入れ挿入した編布を基布とした。上記基布の表裏に０．２ｇ／ｍ２の付着量となるよう有機チタネート（商品名「ＴＢＴ」三菱瓦斯化学社製）で化学的ＡＣ処理を施した後、ポリエチレン樹脂（ＭＦＲ＝５．０）を３００℃で押出し、第一面に３５ｇ／ｍ２、第二面に３５ｇ／ｍ２となるようラミネート加工を施し、第一面にはシリコーン離型剤（商品名「ＳＲＸ２１１」東レ・ダウコーニングシリコーン社製）による離型処理を施し、第二面にはコロナ放電処理（１５ｋｗ／ｍ２）を施した後、その第二面に４５μｍとなるようにブチルアクリレートを主成分とするアクリル系感圧性粘着剤を塗布して編布粘着テープを作成した。
この編布粘着テープは、手切れ性はタテ・ヨコ方向とも直線的に容易に切れるとともに、切り口は毛羽立ちすることなくきれいで且つ斜め方向に引っ張っても編布目が斜行することがなかった。
【００２８】
実施例２
実施例１の経糸に、５０デニールのポリエステルマルチフィラメント（強度２．２Ｎ  伸度３３．０％）を使用した以外は実施例１と同様にして編布粘着テープを作成した。
この編布粘着テープは、手切れ性はタテ・ヨコ方向とも直線的に容易に切れるとともに、切り口は毛羽立ちすることなくきれいで且つ斜め方向に引っ張っても編布目が斜行することはなく、このテープの諸特性は表１に示す通りであった。
【００２９】
実施例３
実施例１の基材の第一面に第二面と同様のコロナ放電処理（１５ｋｗ／ｍ２）を施した後、その第一面及び第二面に各々４５μｍとなるように実施例１と同じアクリル系感圧性粘着剤を塗布し、第一面側にセパレータを配置して編布粘着テープを作成した。
この編布粘着テープは、手切れ性はタテ・ヨコ方向とも直線的に容易に切れるとともに、切り口は毛羽立ちすることなくきれいで且つ斜め方向に引っ張っても編布目が斜行することはなく、このテープの諸特性は表１に示す通りであった。
【００３０】
比較例１
実施例１の編布基材を平織織布とした以外は実施例１と同様にして布粘着テープを作成した。
この織布粘着テープは、タテ・ヨコ方向とも容易に切れるが、切り口は不規則で、毛羽立ちが目立ち、商品価値の乏しいものであった。
【００３１】
比較例２
実施例１において、基材の表裏面に化学的ＡＣ処理を行わない以外は、実施例１と同様にしてラミネート加工を行い、編布粘着シートを作成した。
これらのＡＣ処理が無い基材を用いて作成した編布粘着シートは、編布面とラミネート層との密着性が不十分となり、形成された粘着テープを手で切った時に直線性が不足するとともに、破断面にタテ糸が毛羽として出やすくなり、外観が損なわれるものであった。
【００３２】
表１に、以上の実施例１〜３及び比較例１〜２の結果をまとめて示す。尚、物性評価はＪＩＳ  Ｚ  ０１３７及びＪＩＳ  Ｐ  ８１６６に準じて行った。
【００３３】
【表１】
0003555880.tif 000002
【００３４】
【発明の効果】
以上のように本発明の編布粘着テープは、梱包用途や養生用途における要求特性を十分に満たす優れた性能を備えるものである。また、幅広、高速での生産が可能な編布を基材とすることから、安価な粘着テープを提供することが可能となった。
【図面の簡単な説明】
【図１】本発明で使用する編布の平面図である。
【図２】本発明で使用する片面粘着テープの断面図である。
【図３】本発明両面粘着テープの断面図である。
【符号の説明】
１：経糸
２：緯糸
３：編布
４：ＡＣ処理層
５：ラミネート層
６：感圧性粘着剤層
【図１】
0003555880.tif 000003
【図２】
0003555880.tif 000004
【図３】
0003555880.tif 000005